(57)【要約】【課題】有機ＥＬ素子のダークスポットの発生を、より長時間にわたって有効に抑制できる乾燥剤を提供すること。【解決手段】バインダー樹脂と、バインダー樹脂中に分散している酸化物粒子とを含有する乾燥剤が開示される。酸化物粒子の少なくとも一部が、複数の一次粒子を含む二次粒子を形成している。酸化物粒子の平均粒径が４μｍ以下である。酸化物粒子の比表面積が５〜６０ｍ２／ｇである。【選択図】図２
2017124383.tif 000002
【特許請求の範囲】
【請求項１】
バインダー樹脂と、前記バインダー樹脂中に分散している酸化物粒子と、を含有し、
前記酸化物粒子の少なくとも一部が、複数の一次粒子を含む二次粒子を形成しており、
前記酸化物粒子の平均粒径が４μｍ以下であり、
前記酸化物粒子の比表面積が５〜６０ｍ２／ｇである、
乾燥剤。
【請求項２】
前記酸化物粒子の比表面積が５〜３５ｍ２／ｇである、請求項１に記載の乾燥剤。
【請求項３】
前記バインダー樹脂がシリコーン樹脂を含む、請求項１又は２に記載の乾燥剤。
【請求項４】
対向配置された一対の基板と、
前記一対の基板の外周部を封止する封止シール剤と、
前記封止シール剤の内側で前記一対の基板の間に設けられた、請求項１〜３のいずれか一項に記載の乾燥剤を含む乾燥剤層と、
を備える封止構造。
【請求項５】
素子基板と、
前記素子基板に対して対向配置された封止基板と、
前記素子基板及び前記封止基板の外周部を封止する封止シール剤と、
前記封止シール剤の内側で前記素子基板上に設けられた、有機層及びこれを挟持する一対の電極を有する積層体と、
前記封止シール剤の内側で前記封止基板上に設けられた、請求項１〜３のいずれか一項に記載の乾燥剤を含む乾燥剤層と、
を備える有機ＥＬ素子。
【発明の詳細な説明】
【技術分野】
【０００１】
本発明は、乾燥剤、封止構造、及び有機ＥＬ素子に関する。
【背景技術】
【０００２】
有機ＥＬ（Ｅｌｅｃｔｒｏｌｕｍｉｎｅｓｃｅｎｃｅ）素子は、一般に、有機発光材料を含む薄膜である有機層と、これを挟む一対の電極とを含む発光部を有している。有機ＥＬ素子は、薄膜に正孔（ホール）及び電子を注入して再結合させることにより励起子（エキシトン）を生成させ、この励起子が失活する際の光の放出（蛍光又は燐光）を利用する自発光素子である。
【０００３】
有機ＥＬ素子に関して、ダークスポットと呼ばれる有機層の非発光部の発生とその成長の防止が望まれている。ダークスポットの主原因としては、水分及び酸素の影響が大きく、特に水分は極めて微量でもダークスポットの発生に大きな影響を及ぼすことが知られている。
【０００４】
そこで、有機ＥＬ素子への水分及び酸素の浸入を防止する方法が種々検討されている。例えば、有機層及び電極を乾燥させた不活性ガス雰囲気の気密容器内に封止し、さらに気密容器内に乾燥剤を封入した中空封止構造が提案されている。例えば、特許文献１は、五酸化二リンの粉末と、低温硬化型エポキシ系接着剤とを含む乾燥剤含有層を封止キャップの内面に備える有機ＥＬ素子を開示している。
【０００５】
一方、吸湿剤として、生石灰（酸化カルシウム）が利用されることがある。例えば特許文献２は、生石灰が粒子径７５μｍ以上の粒子を５０質量％以上含んでいることが好ましいと記載している。
【先行技術文献】
【特許文献】
【０００６】
【特許文献１】特開２００１−０３５６５９号公報
【特許文献２】特開２００５−３３５９８７号公報
【発明の概要】
【発明が解決しようとする課題】
【０００７】
本発明は、有機ＥＬ素子のダークスポットの発生を、より長時間にわたって有効に抑制できる乾燥剤を提供することを主な目的とする。
【課題を解決するための手段】
【０００８】
本発明の一側面は、バインダー樹脂と、バインダー樹脂中に分散している酸化物粒子と、を含有し、酸化物粒子の少なくとも一部が、複数の一次粒子を含む二次粒子を形成しており、酸化物粒子の平均粒径が４μｍ以下であり、酸化物粒子の比表面積が５〜６０ｍ２／ｇである、乾燥剤を提供する。
【０００９】
本発明の一側面に係る乾燥剤によれば、有機ＥＬ素子のダークスポットの発生を、より長時間にわたって有効に抑制できる。
【００１０】
酸化物粒子の比表面積が５〜３５ｍ２／ｇであってもよい。酸化物粒子の比表面積をこの範囲であると、乾燥剤の捕水性能をより向上させることができる。同様の観点から、バインダー樹脂がシリコーン樹脂を含んでいてもよい。
【００１１】
別の側面において、本発明は、対向配置された一対の基板と、一対の基板の外周部を封止する封止シール剤と、封止シール剤の内側で一対の基板上の間に設けられた、上記乾燥剤を含む乾燥剤層と、を備える封止構造を提供する。
【００１２】
さらに別の側面において、本発明は、素子基板と、素子基板に対して対向配置された封止基板と、素子基板及び封止基板の外周部を封止する封止シール剤と、封止シール剤の内側で前記素子基板上に設けられた、有機層及びこれを挟持する一対の電極を有する積層体と、封止シール剤の内側で封止基板上に設けられた、上記乾燥剤を含む乾燥剤層と、を備える有機ＥＬ素子を提供する。
【発明の効果】
【００１３】
本発明の一側面に係る乾燥剤によれば、有機ＥＬ素子のダークスポットの発生を、より長時間にわたって有効に抑制できる。バインダー樹脂中に酸化物粒子が分散していることから、補水成分としての酸化物粒子を均一に分散して配置させることができる。
【図面の簡単な説明】
【００１４】
【図１】一実施形態に係る有機ＥＬ素子を示す模式断面図である。
【図２】高温高湿環境における有機ＥＬ素子の発光面積率と経過時間との関係を示すグラフである。
【発明を実施するための形態】
【００１５】
以下、本発明の実施形態について詳細に説明する。ただし、本発明は以下の実施形態に限定されるものではない。
【００１６】
本明細書において、「一次粒子」は、見かけ上の幾何学的形態から判断して、一体的に単一の粒子を形成している粒子を意味する。「二次粒子」は、複数の一次粒子を含む。一般に、複数の一次粒子が集合することで二次粒子が形成される。
【００１７】
乾燥剤
一実施形態の乾燥剤は、バインダー樹脂と、バインダー樹脂中に分散している酸化物粒子とを含有する。
【００１８】
［酸化物粒子］
乾燥剤に含まれる酸化物粒子の少なくとも一部が、複数の一次粒子を含む二次粒子を形成している。酸化物粒子が二次粒子を形成していることは、例えば、走査型顕微鏡（ＳＥＭ）等によって酸化物粒子を観察することによって確認することができる。乾燥剤に含まれる酸化物粒子のうち、例えば、１０〜１００質量％、又は５０〜１００質量％が、二次粒子を形成していてもよい。本発明者らの知見によれば、酸化物粒子が二次粒子を形成していることが、ダークスポットの抑制に寄与し得る。また、二次粒子を形成している酸化物粒子は嵩高くなり難く、より小さな体積の乾燥剤で十分な補水性能を達成することにも寄与し得る。
【００１９】
酸化物粒子の平均粒径は、４μｍ以下であり得る。酸化物粒子の平均粒径が４μｍ以下であることは、有機ＥＬ素子のダークスポットの発生を抑制することに寄与し得る。同様の観点から、酸化物粒子の平均粒径は３．９μｍ以下、又は３．８μｍ以下であってもよい。酸化物粒子の平均粒径の下限は、特に制限されないが、例えば０．５μｍ以上、又は１μｍ以上であってもよい。酸化物粒子の平均粒径は、例えば酸化物粒子の焼成温度、焼成時間、粉砕条件等を調整することによって制御することができる。
【００２０】
本明細書において、酸化物粒子の平均粒径は、動的光散乱式粒度分布計で測定した体積分布の中央値を意味する。この平均粒径は、酸化物粒子を所定の分散媒中に分散させて調整した分散液を用いて測定される、一次粒子及び二次粒子を含む酸化物粒子全体の平均粒径である。
【００２１】
酸化物粒子の一次粒子の平均粒径は、特に制限されないが、例えば、０．５μｍ以下又は０．１μｍ以下であってもよい。酸化物粒子の一次粒子の平均粒径は、０．０１μｍ以上であってもよい。酸化物粒子の一次粒子の平均粒径は、酸化物粒子を電子顕微鏡等によって観察し、観察視野中に存在する一次粒子の粒径（最大幅）の平均値であることができる。
【００２２】
酸化物粒子は、酸化物粒子に補水性能を付与し得る無機酸化物を含む。酸化物粒子は、通常、酸化物粒子の質量を基準として８０質量％以上、又は９０質量％以上の無機酸化物を含む。乾燥剤は、１種、又は成分の異なる２種以上の酸化物粒子を含むことができる。酸化物粒子は、例えば、五酸化二リン（Ｐ４Ｏ１０）、酸化マグネシウム（ＭｇＯ）、酸化カルシウム（ＣａＯ）、酸化ストロンチウム（ＳｒＯ）、酸化バリウム（ＢａＯ）、及び酸化アルミナ（Ａｌ２Ｏ３）からなる群より選ばれる少なくとも１種の無機酸化物を含む。酸化物粒子は、酸化マグネシウム、酸化カルシウム、酸化ストロンチウム及び酸化バリウムからなる群より選ばれる少なくとも１種のアルカリ土類金属酸化物を含んでいてもよく、酸化カルシウムを含んでいてもよい。
【００２３】
酸化物粒子の比表面積は、５〜６０ｍ２／ｇであり、５〜３５ｍ２／ｇであってもよい。比表面積が５〜６０ｍ２／ｇであると、乾燥剤がより一層優れた捕水性能を有することできる。同様の観点から、酸化物粒子の比表面積は、１０ｍ２／ｇ以上又は１５ｍ２／ｇ以上であってもよく、５０ｍ２／ｇ以下、４０ｍ２／ｇ以下、又は３５ｍ２／ｇ以下であってもよい。
【００２４】
本明細書において、酸化物粒子の比表面積は、一次粒子及び二次粒子を含む酸化物粒子全体の比表面積を意味し、ＢＥＴ法によって測定される。
【００２５】
乾燥剤における酸化物粒子の含有量は、乾燥剤全体を基準として、１０質量％以上、２０質量％以上、又は３０質量％以上であってもよい。酸化物粒子の含有量は、８０質量％以下、７０質量％以下、又は６０質量％以下であってもよい。
【００２６】
酸化カルシウムを含む酸化物粒子は、例えば、生石灰（ＣａＯ）を水酸化処理して消石灰（Ｃａ（ＯＨ）２）を得る工程と、消石灰を焼成して生石灰を得る工程と、生石灰を粉砕する工程と、をこの順に備える方法によって得ることができる。消石灰を焼成する温度は、３００〜６００℃であってもよい。焼成時間は、１〜２０時間であってもよい。
【００２７】
生石灰を粉砕することによって、酸化物粒子の平均粒径を所望の範囲に調整することができる。例えば、ヘプタン等の溶媒に分散させて、ボールミル等で生石灰を粉砕することができる。
【００２８】
酸化カルシウムを含む酸化物粒子の一次粒子径は、消石灰の一次粒子に依存する傾向にある。生石灰の水酸化処理によって、酸化物粒子の一次粒子径を所望の範囲に調整することができる。
【００２９】
［バインダー樹脂］
バインダー樹脂は、酸化物粒子を分散できるものであれば、特に制限されない。酸化物粒子と混合されたときに、ペーストを形成できるバインダー樹脂を用いてもよい。乾燥剤のペーストを用いることで、酸化物粒子が均一に分散した乾燥剤層を容易に形成することができる。
【００３０】
バインダー樹脂は、例えば、塩化ビニル樹脂、フェノール樹脂、シリコーン樹脂、エポキシ樹脂、ポリエステル樹脂、ウレタン樹脂、アクリル樹脂、及びオレフィン樹脂からなる群より選ばれる少なくとも１種を含み得る。バインダー樹脂は、シリコーン樹脂を含んでいてもよい。
【００３１】
乾燥剤における酸化物粒子とバインダー樹脂との質量比は、特に制限されないが、１：４〜４：１又は１：２〜２：１であってよい。酸化物粒子とバインダー粒子との質量比がこれら範囲内にあると、後述の乾燥剤層を容易に形成できる傾向にある。
【００３２】
乾燥剤は、酸化物粒子及びバインダー樹脂以外の成分として、例えば、有機金属化合物、硬化性樹脂を含有していてもよい。
【００３３】
乾燥剤は、酸化物粒子と、バインダー樹脂とを混合することを含む方法によって、製造することができる。混合は、遠心分離等によって行うことができる。遠心分離の回転速度は、例えば、１００〜３０００回転／分であってもよい。遠心分離の時間は、１〜６０分間であってもよい。
【００３４】
封止構造
本実施形態の封止構造は、対向配置された一対の基板と、一対の基板の外周部を封止する封止シール剤と、封止シール剤の内側で一対の基板の間に設けられた乾燥剤層とを備える。乾燥剤層は、上述の実施形態に係る乾燥剤を含むことができる。乾燥剤層は、封止された空間（一対の基板の間で封止シール剤の内側の空間）を充填していてもよい。
【００３５】
本実施形態の封止構造は、水分の影響を受けやすいデバイスを封入する際に特に好適に利用することができる。このようなデバイスとしては、例えば、有機ＥＬ素子、有機半導体、有機太陽電池等の有機電子デバイスが挙げられる。
【００３６】
有機ＥＬ素子
図１は、有機ＥＬ素子の一実施形態を示す模式断面図である。図１に示す有機ＥＬ素子１は、素子基板２と、素子基板２に対して対向配置された封止基板３と、素子基板２上に設けられた、有機層４及び有機層４を挟持する陽極５及び陰極６を有する積層体と、素子基板２及び封止基板３の外周部を封止する封止シール剤８と、封止シール剤８の内側で封止基板３上に設けられた乾燥剤層７とから構成される、いわゆる中空封止構造の有機ＥＬ素子である。乾燥剤層７は、上記実施形態の乾燥剤を含むことができる。
【００３７】
有機ＥＬ素子１において、乾燥剤層７以外の要素に関しては従来公知のものを適用することができるが、その一例を以下で簡単に説明する。
【００３８】
素子基板２は、絶縁性及び透光性を有する矩形状のガラス基板からなり、この素子基板２上には、透明導電材であるＩＴＯ（Ｉｎｄｉｕｍ  Ｔｉｎ  Ｏｘｉｄｅ）によって陽極５（電極）が形成されている。この陽極５は、例えば真空蒸着法、スパッタ法等のＰＶＤ（Ｐｈｙｓｉｃａｌ  Ｖａｐｏｒ  Ｄｅｐｏｓｉｔｉｏｎ）法により素子基板２上に成膜されるＩＴＯ膜をフォトレジスト法によるエッチングで所定のパターン形状にパターニングすることにより形成される。電極としての陽極５の一部は、素子基板２の端部まで引き出されて駆動回路（図示せず）に接続される。
【００３９】
陽極５の上面には、例えば、真空蒸着法、抵抗加熱法等のＰＶＤ法により、有機発光材料を含む薄膜である有機層４が積層されている。有機層４は、単一の層から形成されていてもよく、機能の異なる複数の層から形成されていてもよい。本実施形態における有機層４は、陽極５側から順に、ホール注入層４ａ、ホール輸送層４ｂ、発光層４ｃ及び電子輸送層４ｄが積層された４層構造である。ホール注入層４ａは、例えば数１０ｎｍの膜厚の銅フタロシアニン（ＣｕＰｃ）から形成される。ホール輸送層４ｂは、例えば数１０ｎｍの膜厚のｂｉｓ［Ｎ−（１−ｎａｐｈｔｈｙｌ）−Ｎ−ｐｈｅｎｙｌ］ｂｅｎｚｉｄｉｎｅ（α−ＮＰＤ）から形成される。発光層４ｃは、例えば数１０ｎｍの膜厚のトリス（８−キノリノラト）アルミニウム（Ａｌｑ３）から形成される。電子輸送層４ｄは、例えば数ｎｍの膜厚のフッ化リチウム（ＬｉＦ）から形成される。そして、陽極５、有機層４及び後述する陰極６がこの順で積層された積層体により、発光部が形成されている。
【００４０】
有機層４（電子輸送層４ｄ）の上面には、真空蒸着法等のＰＶＤ法により、金属薄膜である陰極６（電極）が積層されている。金属薄膜の材料としては、例えばＡｌ、Ｌｉ、Ｍｇ、Ｉｎ等の仕事関数の小さい金属単体やＡｌ−Ｌｉ、Ｍｇ−Ａｇ等の仕事関数の小さい合金などが挙げられる。陰極６は、例えば数１０ｎｍ〜数１００ｎｍ（好ましくは５０ｎｍ〜２００ｎｍ）の膜厚で形成される。陰極６の一部は、素子基板２の端部まで引き出されて駆動回路（図示せず）に接続される。
【００４１】
封止基板３は、有機層４を挟んで素子基板２と対向するように配置され、素子基板２及び封止基板３の外周部は、封止シール剤８により封止されている。封止シール剤としては例えば紫外線硬化樹脂を用いることができる。さらには、乾燥剤層７は、封止シール剤８の内側で封止基板３上の一部又は全部に設けられている。乾燥剤層７は、上記実施形態の乾燥剤を塗布することによって、形成される。乾燥剤層７は、１〜３００μｍの膜厚で形成される。
【００４２】
有機ＥＬ素子の製造方法
まず、素子基板２上に有機層４等（電極は図示せず）が積層された積層体を準備する。
【００４３】
次に、別途準備した封止基板３上に、本実施形態の乾燥剤を、ディスペンサで塗布して、乾燥剤層７を形成する。さらに、封止基板３上に塗布した乾燥剤を囲むように封止シール剤８をディスペンサで塗布する。これらの作業は、露点−７６℃以下の窒素で置換されたグローブボックス中で行うことが好ましい。
【００４４】
次に、有機層４等が積層された素子基板２と封止基板３とを貼り合わせる。貼り合わせた基板をＵＶ照射及び８０℃程度の加熱により封止することにより、本実施形態の有機ＥＬ素子１が製造される。
【実施例】
【００４５】
以下、本発明について実施例を挙げてより具体的に説明する。ただし、本発明はこれら実施例に限定されるものではない。
【００４６】
１．酸化物粒子の合成
酸化物粒子１
市販の酸化物粒子を酸化物粒子１として用いた。酸化物粒子１は、二次粒子を形成していなかった。酸化物粒子１の平均粒径は２．５μｍ、比表面積は２．５ｍ２／ｇであった。
酸化物粒子を分散媒（アルコール）に分散して測定用の分散液を準備し、これを用いて動的光散乱式粒度分布計によって得られた体積分布の中央値を、酸化物粒子の平均粒径として記録した。また、酸化物粒子を、５００Ｐａ以下の減圧雰囲気下において、１２０℃の温度で８時間以上乾燥させ、その後、液体窒素温度における窒素の吸着側のみの吸着等温線を取得した。吸着等温線をＢＥＴ法により解析して、酸化物粒子の比表面積を求めた。他の酸化物粒子の平均粒径及び比表面積も同様の方法によって測定した。
【００４７】
酸化物粒子２
比表面積が１７．１ｍ２／ｇの生石灰粉末（純度：９９質量％）を溶媒（ヘプタン）に分散させ、ボールミル粉砕を行った。粉砕後に蒸留することで溶媒を除去し、酸化物粒子２を得た。酸化物粒子２を走査型電子顕微鏡（ＳＥＭ）で観測したところ、ほとんどの酸化物粒子が、複数の一次粒子を含む二次粒子を形成していた。酸化物粒子２の平均粒径は２．５μｍ、比表面積は５．３ｍ２／ｇであった。
【００４８】
酸化物粒子３
比表面積が４７ｍ２／ｇの消石灰粉末（純度：７３．２質量％）を焼成炉に入れ、４５０℃の温度にて３時間焼成し、生石灰粉末を製造した。得られた生石灰粉末を溶媒（ヘプタン）に分散させ、ボールミル粉砕を行った。粉砕後に溶媒を除去し、酸化物粒子３を得た。酸化物粒子３を走査型電子顕微鏡（ＳＥＭ）で観測したところ、ほとんどの酸化物粒子が、複数の一次粒子を含む二次粒子を形成していた。酸化物粒子３の平均粒径は３．８μｍ、比表面積は３４．６ｍ２／ｇであった。
【００４９】
酸化物粒子４
比表面積が４７ｍ２／ｇの消石灰粉末（純度：７３．２質量％）を焼成炉に入れ、真空ポンプを用いて圧力５×１０−３Ｐａ以下に設定し、４５０℃の温度にて３時間焼成して、酸化物粒子４を作製した。酸化物粒子４は、複数の一次粒子を含む二次粒子を形成していた。酸化物粒子４の平均粒径は４．１μｍ、比表面積は８２．５ｍ２／ｇであった。
【００５０】
酸化物粒子５
比表面積が３５ｍ２／ｇの消石灰粉末（純度：７３．３質量％）を焼成炉に入れ、真空ポンプを用いて圧力５×１０−３Ｐａ以下に設定し、４５０℃の温度にて３時間焼成し、酸化物粒子５を作製した。酸化物粒子５は、複数の一次粒子を含む二次粒子を形成していた。酸化物粒子５の平均粒径は約５μｍ、比表面積は７６．１ｍ２／ｇであった。
【００５１】
酸化物粒子６
比表面積が３５ｍ２／ｇの消石灰粉末（純度：７４．２質量％）を、比表面積が１５ｍ２／ｇの消石灰粉末（純度：７４．７質量％）に代えた以外は、酸化物粒子５と同様にして、酸化物粒子６を作製した。酸化物粒子６は、複数の一次粒子を含む二次粒子を形成していた。酸化物粒子６の平均粒径は約５μｍ、比表面積は６８．９ｍ２／ｇであった。
【００５２】
酸化物粒子７
比表面積が３５ｍ２／ｇの消石灰粉末（純度：７３．３質量％）を、比表面積が１２ｍ２／ｇの消石灰粉末（純度：７４．２質量％）に代えた以外は、酸化物粒子５と同様にして、酸化物粒子７を作製した。酸化物粒子７は、複数の一次粒子を含む二次粒子を形成していた。酸化物粒子７の平均粒径は約５μｍ、比表面積は６７．２ｍ２／ｇであった。
【００５３】
２．乾燥剤の調製
酸化物粒子１〜７をそれぞれシリコーン樹脂と質量比１：１で混合し、１０００回転／分で５分間遠心撹拌して、表１に示す実施例１、２及び比較例１〜５の乾燥剤を得た。
【００５４】
【表１】
2017124383.tif 000003
【００５５】
３．評価
透明性を有する導電材料のＩＴＯを、スパッタ法により素子基板上に１４０ｎｍの膜厚で成膜した。ＩＴＯの膜をフォトレジスト法によるエッチングで所定のパターン形状にパターニングし、陽極を形成させた。
形成された陽極の上面に、銅フタロシアニン（ＣｕＰｃ）を抵抗加熱法により７０ｎｍの膜厚で成膜することでホール注入層を形成し、ホール注入層の上面にＢｉｓ［Ｎ−（１−ｎａｐｈｔｈｙｌ）−Ｎ−ｐｈｅｎｙｌ］ｂｅｎｚｉｄｉｎｅ（α−ＮＰＤ）を３０ｎｍの膜厚で成膜することでホール輸送層を形成し、ホール輸送層の上面にトリス（８−キノリノラト）アルミニウム（Ａｌｑ３）を５０ｎｍの膜厚で成膜して発光層を形成した。さらに、発光層の上面にフッ化リチウム（ＬｉＦ）を７ｎｍの膜厚で成膜して電子輸送層を形成し、電子輸送層の表面に陰極としてアルミニウムを１５０ｎｍの膜厚で物理蒸着した。以上のようにして、陽極、有機層（ホール注入層／ホール輸送層／発光層）、電子輸送層、及び陰極がこの順に積層されている積層体を素子基板上に形成した。
次に、露点−７６℃以下の窒素で置換されたグローブボックス中で、各実施例又は比較例の乾燥剤をディスペンサによって封止基板の中央部に塗布して、乾燥剤層を形成させた。塗布した乾燥剤を囲むように紫外線硬化型樹脂からなる封止シール剤をディスペンサによって封止基板上に塗布した。
その後、素子基板と封止基板とを、積層体、乾燥剤層及び封止シール剤が内側になる向きで貼り合わせた。その状態で、紫外線照射及び８０℃の加熱により素子基板及び封止基板の外周部を封止し、封止シール剤によって囲まれた気密空間内に乾燥剤が設けられた中空封止構造の有機ＥＬ素子を得た。
得られた有機ＥＬ素子を８５℃８５％ＲＨの高温高湿環境に放置し、経過時間に対する発光面積率の変化を追跡した。
【００５６】
図２は、高温高湿環境における有機ＥＬ素子の発光面積率と経過時間との関係を示すグラフである。実施例１、２の乾燥剤を含む有機ＥＬ素子は、５００時間経過後において８０％以上の発光面積率を示し、１０００時間経過後においても７５％以上の発光面積率を維持した。これに対して、比較例１〜５の乾燥剤を含む有機ＥＬ素子は、５００時間経過後の時点で発光面積率が８０％未満にまで低下した。これらの結果からも、本発明の乾燥剤が、有機ＥＬ素子のダークスポットを充分に抑制できることが確認された。
【符号の説明】
【００５７】
１…有機ＥＬ素子、２…素子基板、３…封止基板、４…有機層、４ａ…ホール注入層、４ｂ…ホール輸送層、４ｃ…発光層、４ｄ…電子輸送層、５…陽極、６…陰極、７…乾燥剤層、８…封止シール剤。
【図１】
2017124383.tif 000004
【図２】
2017124383.tif 000005